(57)【特許請求の範囲】
【請求項１】
エネルギービームを出射するエネルギービーム出射部と、
粉末材料の薄層を形成する薄層形成部と、
前記粉末材料の薄層を予備加熱する予備加熱手段と、
造形を制御する制御手段と、
前記粉末材料の薄層表面に、経時的に変化する前記薄層表面の温度分布に応じて経過時間に対応させて設定した複数の分割領域の位置を記憶するメモリと、
を有し、
前記制御手段は、
前記粉末材料の薄層を形成する工程と、
前記粉末材料の薄層を予備加熱する工程と、
スライスデータに基づき、前記薄層の中央領域から前記エネルギービームの照射を始め、順次、前記薄層の周辺領域に前記エネルギービームの照射を移行して造形を行う工程とを行わせ、
前記造形を行う工程は、前記経過時間に従って順次対応する前記分割領域の薄層に、前記スライスデータに基づき、前記エネルギービームの照射を移行して造形を行う工程である
ことを特徴とする粉末床溶融結合装置。
【請求項２】
前記スライスデータは、前記粉末材料の薄層表面に複数の分離した物体に対応して設定され、
前記エネルギービームの照射を移行して造形を行う工程は、前記薄層の中央領域に配置された前記物体のスライスデータから前記エネルギービームの照射を始め、順次、前記薄層の周辺領域に配置された前記物体のスライスデータに前記エネルギービームの照射を移行して造形を行う工程である
ことを特徴とする請求項１に記載の粉末床溶融結合装置。
【請求項３】
粉末材料を収納する第１容器と、
粉末材料を収納する第２容器と、
前記第１容器と前記第２容器の間に置かれ、前記粉末材料の薄層を形成する第３容器と、
前記第１容器と、前記第３容器と、前記第２容器との間を移動し、前記粉末材料を運ぶ運搬部材と、
前記粉末材料の薄層を加熱するエネルギービームを出射するエネルギービーム出射部と、
前記粉末材料の薄層を予備加熱する予備加熱手段と、
造形を制御する制御手段と、
前記粉末材料の薄層表面に、経時的に変化する前記薄層表面の温度分布に応じて経過時間に対応させて設定した複数の分割領域の位置を記憶するメモリと、
を有し、
前記制御手段は、
前記運搬部材を移動し、前記第１容器から運び出した前記粉末材料を前記第３容器に運び入れて、前記粉末材料の薄層を形成する工程と、
前記粉末材料の薄層を予備加熱する工程と、
スライスデータに基づき、前記薄層の中央領域から前記エネルギービームの照射を始め、順次、前記薄層の周辺領域に前記エネルギービームの照射を移行して第１結合層を形成する工程とを行わせ、
一方で、前記粉末材料の薄層を形成する工程の後、前記第１結合層を形成する間に、前記運搬部材を移動して、前記粉末材料の薄層を形成した後に残った前記粉末材料を前記第２容器に収納し、次いで、前記第２容器から前記粉末材料を運び出して前記第３容器の手前まで運ぶ工程を行わせ、
前記第１結合層を形成する工程は、前記経過時間に従って順次対応する前記分割領域の薄層に、前記スライスデータに基づき、前記エネルギービームの照射を移行して第１結合層を形成する工程である
ことを特徴とする粉末床溶融結合装置。
【請求項４】
粉末材料を収納する第１容器と、
粉末材料を収納する第２容器と、
前記第１容器と前記第２容器の間に置かれ、前記粉末材料の薄層を形成する第３容器と、
前記第１容器と、前記第３容器と、前記第２容器との間を移動し、前記粉末材料を運ぶ運搬部材と、
前記粉末材料の薄層を加熱するエネルギービームを出射するエネルギービーム出射部と、
前記粉末材料の薄層を予備加熱する予備加熱手段と、
造形を制御する制御手段と、
前記粉末材料の薄層表面に、経時的に変化する前記薄層表面の温度分布に応じて経過時間に対応させて設定した複数の分割領域の位置を記憶するメモリと、
を有し、
前記制御手段は、
前記運搬部材を移動し、前記第１容器から運び出した前記粉末材料を前記第３容器に運び入れて、前記粉末材料の薄層を形成する工程と、
前記粉末材料の薄層を予備加熱する工程と、
スライスデータに基づき、前記薄層の中央領域から前記エネルギービームの照射を始め、順次、前記薄層の周辺領域に前記エネルギービームの照射を移行して第１結合層を形成する工程とを行わせ、
一方で、前記粉末材料の薄層を形成する工程の後、前記第１結合層を形成する間に、前記運搬部材を移動して、前記粉末材料の薄層を形成した後に残った前記粉末材料を前記第２容器に収納し、次いで、前記第２容器から前記粉末材料を運び出して前記第３容器の手前まで運ぶ工程を行わせ、
更に、前記制御手段は、前記第１結合層を形成する工程の後、
前記運搬部材を移動して、前記第３容器の手前まで運んだ前記粉末材料を前記第３容器に運び入れて、前記第１結合層の上に前記粉末材料の薄層を形成する工程と、
前記粉末材料の薄層を予備加熱する工程と、
スライスデータに基づき、前記薄層の中央領域から前記エネルギービームの照射を始め、順次、前記薄層の周辺領域に前記エネルギービームの照射を移行して第２結合層を形成する工程とを行わせ、
一方で、前記第１結合層の上に前記粉末材料の薄層を形成する工程の後、前記第２結合層を形成する工程の間に、前記運搬部材を移動して、前記粉末材料の薄層を形成した後に残った前記粉末材料を前記第１容器に収納し、次いで、前記第１容器から前記粉末材料を運び出して前記第３容器の手前まで運ぶ工程を行わせ、
前記第２結合層を形成する工程は、前記経過時間に従って順次対応する前記分割領域の薄層に、前記スライスデータに基づき、前記エネルギービームの照射を移行して第２結合層を形成する工程である
ことを特徴とする粉末床溶融結合装置。
【請求項５】
エネルギービームを出射するエネルギービーム出射部と、
前記エネルギービームを照射する粉末材料の薄層を形成する薄層形成部と、
前記粉末材料の薄層を予備加熱する予備加熱手段と、
前記粉末材料の薄層の表面の温度分布を測定する温度測定手段と、
造形を制御する制御手段とを有し、
前記制御手段は、
前記粉末材料の薄層を形成する工程と、
前記粉末材料の薄層を予備加熱する工程とを行わせ、
引き続き、前記温度測定手段により前記粉末材料の薄層表面の温度分布を測定する工程と、
測定した前記温度分布を基に、前記粉末材料の溶融温度よりも低くかつ所定の温度以上の温度範囲にある前記粉末材料の薄層の部分領域を特定する工程と、
スライスデータに基づき、前記部分領域に前記エネルギービームを照射して、溶融し固化する工程とを繰り返させる
ことを特徴とする粉末床溶融結合装置。
【発明の詳細な説明】
【技術分野】
【０００１】
本発明は、粉末床溶融結合装置に関する。
【背景技術】
【０００２】
粉末床溶融結合装置は、図２１に示すように、レーザ光出射部（エネルギービーム出射部）201と、粉末材料の薄層を形成しレーザ光（エネルギービーム）により溶融結合して造形を行う薄層形成部202と、薄層形成部202の表面上を移動し、粉末材料を運ぶリコータ60と、造形を制御する制御部203とを備えている。
【０００３】
また、薄層形成部202は、図２２に示すように、粉末材料59を収納する粉末材料収納容器52a, 52bと、粉末材料の薄層59aを形成する薄層形成容器51とを備えている。さらに、薄層形成容器51はヒータを内蔵し、薄層形成容器51の周囲にもヒータ54a, 54bや赤外線ランプが配置されている。
【０００４】
この粉末床溶融結合装置を用いて、図２３に示すように、粉末材料収納容器52aから薄層形成容器51に粉末材料59を運び込んでパートテーブル55上に粉末材料の薄層59aを形成し、さらに、残った粉末材料を粉末材料収納容器52bに収納する。
【０００５】
次いで、図２４に示すように、薄層59aの特定領域をレーザ光61により加熱することで、溶融し、固化して、１層目の結合層59bを形成する。
【０００６】
引き続き、リコータ60を上記動作に準じて左側に移動させることで、２層目の結合層59b等を形成する。
【０００７】
その後、上記動作を繰り返し、数百層或いは数千層にわたって結合層59b等を積層し、３次元造形物を作製する。
【０００８】
ここで、薄層形成容器51内に形成された粉末材料の薄層59aは、レーザ光61の照射前に、ヒータなどにより、粉末材料59の溶融温度に近い温度に予備加熱される。
【０００９】
下記特許文献にはこのような粉末床溶融結合方法が記載されている。
【先行技術文献】
【特許文献】
【００１０】
特開２００８−１５５５３８号公報
【発明の概要】
【発明が解決しようとする課題】
【００１１】
しかし、粉末材料の薄層59aが形成された直後では、通常、薄層59aの周辺領域の温度が中央領域より低くなる傾向にあり、薄層59a全体の温度の均一性が保たれていない。このような状態でレーザ光61を照射すると溶融箇所とその周囲の温度差が大きく、反りが発生する原因となっていた。
【００１２】
したがって、図２４（ａ）に示すように、薄層形成容器51内の粉末材料の薄層59a全体が設定した温度で安定し、かつ均一になるのを待って、レーザ光61の照射を行っている。
【００１３】
しかしながら、残った粉末材料59を粉末材料収納容器52bに収納した後でもまだ待機時間が結合層１層あたり数秒程度必要である。このため、数千層の結合層を積層すると、時間的なロスが非常に大きくなる。
【００１４】
本発明は、上述の問題点に鑑みて創作されたものであり、結合層の反りを防止しつつ造形に要する時間を短縮することができる粉末床溶融結合装置を提供するものである。
【課題を解決するための手段】
【００１５】
上記課題を解決するため、本発明の一観点によれば、エネルギービームを出射するエネルギービーム出射部と、粉末材料の薄層を形成する薄層形成部と、前記粉末材料の薄層を予備加熱する予備加熱手段と、造形を制御する制御手段とを有し、前記制御手段は、前記粉末材料の薄層を形成する工程と、前記粉末材料の薄層を予備加熱する工程と、スライスデータに基づき、前記薄層の中央領域から前記エネルギービームの照射を始め、順次、前記薄層の周辺領域に前記エネルギービームの照射を移行して造形を行う工程とを行わせることを特徴とする粉末床溶融結合装置が提供される。
【発明の効果】
【００１６】
本発明によれば、制御手段は、粉末材料の薄層を形成し、予備加熱させる工程と、薄層の中央領域からエネルギービームの照射を始め、順次、薄層の周辺領域にエネルギービームの照射を移行して造形を行う工程とを行わせている。
【００１７】
ところで、温度安定領域は、薄層を形成した直後には予備加熱されている薄層の中央領域だけであるが、時間経過に従い中央領域から周辺領域に広がっていく。
【００１８】
したがって、薄層の中央領域からエネルギービームの照射を始め、順次、薄層の周辺領域に移行することで、いつも、温度安定領域にある薄層に対してエネルギービームを照射することができる。このため、溶融箇所とその周囲の温度差を小さくし、結合層の熱歪を抑えて反りを防止することができる。
【００１９】
また、温度安定領域にある薄層の部分からエネルギービームを照射することができるため、薄層を形成した直後から待機時間なしでエネルギービームの照射を始めることができる。これにより、造形に要する時間を短縮することができる。
【図面の簡単な説明】
【００２０】
【図１】本発明の第１実施形態に係る粉末床溶融結合装置を示す図である。
【図２】（ａ）は、図１の粉末床溶融結合装置を示す上面図であり、（ｂ）は、（ａ）のＩ−Ｉ線に沿う断面図である。
【図３】本発明の第１実施形態に係る粉末材料の薄層表面の第１の分割態様を示す平面図である。
【図４】（ａ）、（ｂ）は、図３の第１の分割態様を粉末床溶融結合方法に適用した第１例を示す平面図（その１）である。
【図５】（ａ）、（ｂ）は、図３の第１の分割態様を粉末床溶融結合方法に適用した第１例を示す平面図（その２）である。
【図６】（ａ）、（ｂ）は、図３の第１の分割態様を粉末床溶融結合方法に適用した第１例を示す平面図（その３）である。
【図７】（ａ）、（ｂ）は、図３の第１の分割態様を粉末床溶融結合方法に適用した第２例を示す平面図（その１）である。
【図８】（ａ）〜（ｃ）は、図３の第１の分割態様を粉末床溶融結合方法に適用した第２例を示す平面図（その２）である。
【図９】（ａ）、（ｂ）は、図３の第１の分割態様を粉末床溶融結合方法に適用した第３例を示す平面図である。
【図１０】（ａ）、（ｂ）は、本発明の第１実施形態に係る粉末材料の薄層表面の第２の分割態様の設定方法を示す平面図である。
【図１１】（ａ）、（ｂ）は、スライスデータに対する種々のレーザ光の照射方法を示す平面図（その１）である。
【図１２】（ａ）、（ｂ）は、スライスデータに対する種々のレーザ光の照射方法を示す平面図（その２）である。
【図１３】（ａ）〜（ｃ）は、本発明の第１実施形態に係る粉末床溶融結合方法を示す断面図（その１）である。
【図１４】（ａ）〜（ｃ）は、本発明の第１実施形態に係る粉末床溶融結合方法を示す断面図（その２）である。
【図１５】（ａ）〜（ｃ）は、本発明の第１実施形態に係る粉末床溶融結合方法を示す断面図（その３）である。
【図１６】（ａ）〜（ｃ）は、本発明の第１実施形態に係る粉末床溶融結合方法を示す断面図（その４）である。
【図１７】（ａ）、（ｂ）は、本発明の第１実施形態に係る粉末床溶融結合方法を示す断面図（その５）である。
【図１８】本発明の第１実施形態に係る粉末床溶融結合方法において、結合層１層あたりの造形に要する時間を比較調査した結果を示す表である。
【図１９】（ａ）、（ｂ）は、本発明の第２実施形態に係る粉末床溶融結合装置と粉末床溶融結合方法を示す断面図である。
【図２０】本発明の第２実施形態に係る粉末床溶融結合方法においてある時間に測定された粉末材料の薄層表面の温度分布を示す平面図である。
【図２１】従来例の粉末床溶融結合装置を示す図である。
【図２２】（ａ）は、図２１の粉末床溶融結合装置を示す上面図であり、（ｂ）は、（ａ）のII−II線に沿う断面図である。
【図２３】（ａ）〜（ｃ）は、粉末床溶融結合方法の問題点を説明する断面図（その１）である。
【図２４】（ａ）〜（ｃ）は、粉末床溶融結合方法の問題点を説明する断面図（その２）である。
【図２５】（ａ）、（ｂ）は、粉末床溶融結合方法の問題点を改善するための調査について説明する図である。（ａ）は、薄層形成容器内の粉末材料の薄層表面を示す上面図であり、（ｂ）は、III−III線に沿う粉末材料の薄層表面の温度分布の経時変化（t0, t1, t2）を示すグラフである。
【発明を実施するための形態】
【００２１】
以下に、本発明の実施形態について図面を参照しながら説明する。
【００２２】
（予備的事項）
本願発明者は、粉末材料の薄層の形成後、薄層全体の温度がレーザ光（エネルギービーム）の照射を開始することができる温度（レーザ光照射開始下限温度）以上になるまで待機している時間に着目し、その待機時間の短縮を図ることを考えた。
【００２３】
本願発明者の調査によれば、図２５（ａ）に示す粉末材料の薄層59aの形成後、薄層形成容器51内の薄層59a全体の温度がレーザ光照射開始下限温度以上になるまでに、薄層59aの温度分布は図２５（ｂ）に示すように経時的に変化することが分かった。
【００２４】
図２５（ａ）は、薄層形成容器51内の粉末材料の薄層59aの表面を示す平面図であり、III-IIIを結ぶ一点鎖線は、薄層形成容器51の中心を通り、薄層形成容器51の前縁51aと後縁51bに平行に引かれた線である。なお、符号51c, 51dは、それぞれ、薄層形成容器51の左縁51aと右縁である。
【００２５】
図２５（ｂ）は、粉末材料の薄層59aのIII−III線に沿う温度分布が経時的に変化する様子を、時刻t0, t1, t2においてそれぞれ示したグラフである。横軸は、図２５（ａ）のIII-III線に沿う薄層形成容器51内の位置を線形目盛で示し、縦軸は、薄層59aの温度を線形目盛で示す。図中の符号t0, t1, t2は、順次増大する経過時間を示し、横軸に平行に引かれた一定の温度を示す線は、レーザ光照射開始下限温度を示す。
【００２６】
図２５（ｂ）に示すように、薄層59aの形成直後（時間t0で示す）、薄層59aの中央領域だけがレーザ光照射開始下限温度を超えており、時間の経過（時間t1〜t2）につれて薄層59aの周辺領域が次第に昇温してきて、時間t2で薄層59a全体がレーザ光照射開始下限温度以上になる。
【００２７】
図２５の調査結果によれば、レーザ光照射開始下限温度以上になる領域が、経時的に中央領域から周辺領域に向かって広がっていくので、これに合わせて、中央領域から周辺領域に移行しながら、順次、薄層にレーザ光を照射していけば、薄層形成直後から温度安定領域でレーザ光を照射することができるため、待機時間の短縮を図ることができると考えた。
【００２８】
上述の知見に基づき、薄層形成容器51内側の上面領域を複数の領域に分割し、薄層59aの形成後、薄層59a全体の温度上昇を待たずに、直ちに、温度安定領域にある中央の分割領域からレーザ光の照射を始め、順次、昇温してくる周辺の分割領域にレーザ光の照射を移行することとする発明に想到した。
【００２９】
（第１実施形態）
（１）粉末床溶融結合装置について
図１は、本実施形態に係る粉末床溶融結合装置の構成について示す模式図である。
【００３０】
なお、粉末材料を溶融して結合させるエネルギービームを出射するエネルギービーム源として、レーザ光を出射するレーザ光源、電子ビームその他の粒子ビームを出射する電子ビーム源その他の粒子ビーム源があり、本発明に適用できる。以下では、それらのうちレーザ光源を用いて説明する。
【００３１】
粉末床溶融結合装置は、図１に示すように、レーザ光出射部101と、造形が行われる薄層形成部102と、造形を制御する制御部（制御手段）103とを備えている。
【００３２】
なお、符号20は、薄層形成部102の上面に設けられたリコータ（粉末材料の運搬部材）である。リコータ20は、薄層形成部102に含める。
【００３３】
制御部103は、レーザ光出射部101と、薄層形成部102とに接続され、各部101, 102と電気信号をやり取りして、各部101, 102を制御し、それに基づいて造形を制御する。これにより、自動的に造形を制御することが可能である。
【００３４】
以下に、本粉末床溶融結合装置における各部101, 102, 103の詳細について説明する。
【００３５】
図２（ａ）、（ｂ）は、レーザ光出射部101と薄層形成部102の構成を示す図である。図２（ａ）は上面図であり、図２（ｂ）は、図２（ａ）のＩ−Ｉ線に沿う断面図である。なお、図２（ａ）では、レーザ光出射部101は省いている。
【００３６】
（ｉ）レーザ光出射部201の構成
図２（ｂ）に示すレーザ光出射部101は、レーザ光源と、光学系と、ＸＹＺドライバとを備えている。
【００３７】
レーザ光源は、主に、波長1,070nm付近のレーザ光を出射するYAGレーザ光源、あるいは、ファイバレーザ光源や、波長10.6μmのレーザ光を出射する高出力のCO2レーザ光源などが用いられる。粉末材料19の波長吸収率だけでなくコストパフォーマンスなどを考慮して、使用波長を適宜使い分ける。
【００３８】
なお、波長700nmから940nm程度の半導体レーザ（LD）は、現在、まだ金属を溶融するのに十分な出力が得られないため、あまり用いられることがないが、将来的に高出力の半導体レーザが得られれば、それを使用することが好ましい。波長が短い方が金属のレーザ光の吸収率が高くなるためである。
【００３９】
また、半導体レーザ（ＬＤ）は樹脂粉末を使用する場合においても、カーボンブラックのような半導体レーザを吸収する吸収剤もしくは色素を添加することで、利用することが可能である。波長が短い方がレーザビーム径を絞ることができる点で有利である。
【００４０】
光学系は、ガルバノメータミラー（ＸミラーとＹミラーで構成される）と、レンズとを有する。
【００４１】
なお、エネルギービーム源として、レーザ光源の代わりに、他のエネルギービーム源を用いた場合、エネルギービーム源に応じて光学系を適宜変更できる。例えば、電子ビーム源の場合、電磁レンズ及び偏向系を用いることができる。
【００４２】
ＸＹＺドライバは、制御部103からの制御信号により、レーザ光源とともに、Ｘミラーと、Ｙミラーと、レンズとを動作させる制御信号を送出し、次のような動作を行わせる。
【００４３】
即ち、作製すべき３次元造形物のスライスデータ（描画パターン）に基づき、ＸミラーとＹミラーの角度を変化させてレーザ光21を走査するとともにレーザ光源を適宜ON/OFFさせる。
【００４４】
この間、レーザ光21の動きに合わせて、レーザ光21が粉末材料の薄層19aの表面に焦点を結ぶように絶えずレンズを動かす。
【００４５】
このようにして、粉末材料の薄層19aにレーザ光21を選択的に照射して特定の領域を加熱する。レーザ光源に加える電力を制御することで粉末材料の薄層19aを溶融させる。
【００４６】
なお、「溶融する」とは、粉末粒子全体を溶融し流動化させる態様と、焼結の場合のように主に粉末粒子の表面を溶融する態様の両方を含むものとする。以下の説明でも同じである。
【００４７】
また、以下の説明では、上述の２つの「溶融する」態様が出現する温度を、ともに「溶融温度」と表す。
【００４８】
また、上述の２つの態様で薄層19aを溶融した後、固化したものを、ともに「結合層」と表す。
【００４９】
（ii）薄層形成部102の構成
薄層形成部102は、図２（ａ）、（ｂ）に示すように、造形が行われる薄層形成容器11と、その両側に設置された第１粉末材料収納容器12a及び第２粉末材料収納容器12bと、粉末材料19を運び、粉末材料の薄層19aを形成するリコータ（粉末材料運搬手段）20とを備えている。
【００５０】
また、薄層形成容器11と第１粉末材料収納容器12aの間に左側フランジ13aが設けられるとともに、薄層形成容器11と第２粉末材料収納容器12bの間に右側フランジ13bが設けられている。
【００５１】
第１粉末材料収納容器12aと、左側フランジ13aと、薄層形成容器11と、右側フランジ13bと、第２粉末材料収納容器12bとは、上面が面一となるように接合されている。これにより、リコータ20は、すべての容器12a, 11, 12bの上面上を全領域にわたってスムーズに移動することができる。
【００５２】
薄層形成容器11では、図２（ｂ）に示すように、容器11の底を兼ねたパートテーブル（第１昇降台）15上に粉末材料の薄層19aが形成され、粉末材料の薄層19aにレーザ光21が照射されて結合層19bが形成される。
【００５３】
そして、パートテーブル15を順次下方に移動させて結合層19bを積層し、３次元造形物が作製される。
【００５４】
第１粉末材料収納容器12aでは、容器12aの底を兼ねた第１フィードテーブル（第２昇降台）17a上に粉末材料19が収納され、第２粉末材料収納容器12bでは、容器12bの底を兼ねた第２フィードテーブル（第３昇降台）17b上に粉末材料19が収納される。
【００５５】
第１粉末材料収納容器12a及び第２粉末材料収納容器12bのうち、いずれか一方を粉末材料19の供給側とした場合、他方が、粉末材料の薄層19aを形成した後に残った粉末材料19の収納側となる。
【００５６】
パートテーブル15と、第１フィードテーブル17aと、第２フィードテーブル17bの各下面には、それぞれ、支持軸16、18a及び18bが取り付けられている。支持軸16、18a及び18bは、支持軸16、18a及び18bを上下に移動させる図示しない駆動装置に接続されている。
【００５７】
駆動装置は、制御部103からの制御信号により制御されて、供給側のフィードテーブル17a又は17bを上昇させて粉末材料19を供給するとともに、収納側のフィードテーブル17b又は17aを下降させて残った粉末材料19を収納する。
【００５８】
リコータ20は、制御部103からの制御信号により制御されて、第１粉末材料収納容器12a、薄層形成容器11及び第２粉末材料収納容器12bの上面上を全領域にわたって移動する。
【００５９】
リコータ20は、移動しながら供給側の粉末材料収納容器12a又は12b上で粉末材料19を押し取り、薄層形成容器11に粉末材料19を運び入れながら表面を均してパートテーブル15上に薄層19aを形成する。さらに、余った粉末材料19を収納側の粉末材料収納容器12b又は12aまで運び、フィードテーブル17b又は17a上に収納する。
【００６０】
また、容器12a及び12b内に収納された粉末材料19や、容器11内の粉末材料の薄層19aを予備加熱し、昇温するため、容器11、12a及び12bの仕切壁や昇降台15, 17a及び17bに図示しないヒータ（加熱手段）を内蔵し、或いは、容器11、12a及び12bの周囲にヒータ（加熱手段）を設けている。また、赤外線照射手段（加熱手段）を設けてもよい。図２（ａ）、（ｂ）には、それらの加熱手段のうち、左側フランジ13aと右側フランジ13bの下にヒータ14a, 14bが表示されている。
【００６１】
（粉末材料）
使用可能な粉末材料19として、樹脂粉末或いはセラミック粉末、又は、アルミニウム、アルミニウム合金、チタン或いはその他の金属粉末が挙げられる。
【００６２】
（iii）粉末材料の薄層表面の分割態様と粉末床溶融結合を行うための制御方法について
（ａ）第１の分割態様と第１の分割態様に基づく制御方法
（第１の分割態様）
図３は、薄層形成容器11内の粉末材料の薄層19aに分割領域を設定する第１の分割態様を示す平面図である。
【００６３】
図３では、薄層形成容器11の内側上面の温度が時間経過につれて中央部から等方的に広がるという前提で、分割領域が設定されている。
【００６４】
すなわち、薄層形成容器11の内側上面の中心Cを中心とする６つの同心円を仮に設定し、その同心円に内接する６つの正方形B0〜B5を設定する。
【００６５】
各正方形B0〜B5は、薄層形成容器11上面の内側縁部の形状に相似する。したがって、薄層形成容器11の内側縁部は温度の広がりに対応した最も外側の正方形B6に相当する。
【００６６】
各正方形B0〜B6を、薄層19aの形成直後からの経過時間に対応する分割領域の境界とする。そして、各境界B0〜B6より内側の領域は、図２５で説明したレーザ光照射開始下限温度以上の温度安定領域に対応するとみなす。
【００６７】
最も内側の分割領域の境界B0は、粉末材料の薄層19aの形成直後（時間０秒）の温度安定領域の境界を表す。また、その外側の境界B1〜B6は、下付きの数字が大きくなるほど薄層19aの形成直後からより時間が次第に経過し、それに応じて広がってきた温度安定領域の境界を表す。
【００６８】
なお、粉末材料の種類や加熱手段の配置などに応じて、温度が安定する時間が変化するので、実験結果などを基にして、粉末材料の種類や加熱手段の配置などに応じて各分割領域の境界に対応する経過時間を適宜設定することが好ましい。
【００６９】
例えば、粉末材料にチタンを用いた実験結果に基づくと、薄層形成容器11の内側領域はほぼ６秒で全体に温度が安定する。これに対応させて、６つの正方形B1〜B6は、薄層19aの形成直後から順次１秒ずつ経過した時点の分割領域の境界を表すようにした。その場合、薄層形成容器11の内側縁部は６秒経過時点の境界B6となるため、６秒以上で薄層形成容器11の内側はすべてレーザ光照射開始下限温度以上となることを意味している。
【００７０】
薄層形成容器11の内側上面の中心Cを通るＸ軸とＹ軸を設定すると、Ｘ−Ｙ座標上で各分割領域の境界を特定できるので、境界の位置を制御部103に接続された図１に示すメモリ（記憶装置）104に記憶させることができる。
【００７１】
（第１の分割態様に基づく制御方法）
次に、図３の第１の分割態様に基づき粉末床溶融結合を行うための制御方法について説明する。
【００７２】
ところで、レーザ光の照射の仕方で、造形に要する時間が大きく変動するため、待機時間を短縮した効果がなくなる恐れがある。
【００７３】
したがって、以下では、最初に、レーザ光の照射の仕方について、図１１（ａ）、（ｂ）、及び図１２（ａ）、（ｂ）を参照して説明する。
【００７４】
次いで、第１の分割態様に基づく制御方法について、図４〜図６（第１例）、図７〜８（第２例）、図９（第３例）を参照して説明する。
【００７５】
（レーザ光の照射の仕方）
次の説明では、レーザ光の縦方向の移動と横方向の移動は相対的なものである。スライスデータの配置を９０度回転させると、縦方向の移動が横方向の移動に相当し、横方向の移動が縦方向の移動に相当することになる。
【００７６】
スライスデータは、横に時計回りに倒すとアルファベットの「Ｅ」に類似するような形状である。
【００７７】
このスライスデータに対して、図１１（ａ）は、縦方向にレーザ光を移動させる例である。スライスデータの上と下の境界ではレーザ光を横方向に移動させて折り返す。スライスデータの全領域についてレーザ光を途中で消灯することなく移動させることができる。
【００７８】
図１１（ｂ）は、横方向にレーザ光を移動させる例である。スライスデータの左と右の境界ではレーザ光を縦方向に移動させて折り返す。
【００７９】
３つの柱状の部分領域については、実線、長い点線、短い点線で示すように、一つの柱状の部分領域の照射が終わったらレーザ光を消灯して別の柱状の部分領域に移動し、その後にレーザ光を再度点灯して照射を行う。
【００８０】
例えば、３つの柱状の部分領域のうち最初に右端で、横方向にレーザ光を移動させ、折り返しながら、上から下に移り、次の中央では下から上に移り、左端では、上から下に移る。このような移動を行うのは、各柱状の部分領域の間を移動する時間を最短にするためである。
【００８１】
３つの柱状の部分領域に繋がる横方向に連続する部分領域については、例えば、左端の柱状の部分領域の照射に引き続きレーザ光を途中で消灯することなく連続して照射する。
【００８２】
図１２（ａ）では、レーザ光の縦方向の移動と横方向の移動を併用する。この場合、３つの柱状の部分領域のうち、左端と右端の柱状の部分領域については、左端と右端の柱状の部分領域とともにこれに繋がる横方向に連続する部分領域の一部も縦方向にレーザ光を移動させる（実線と短い点線で示す）。中央の柱状の部分領域は、左側の短い境界線に合わせて縦方向にレーザ光を移動させる（長い点線で示す）。残りの横方向に連続する部分領域の一部では、中央の柱状の部分領域への照射が終わったら引き続きレーザ光を点灯させた状態で横方向に移動させ、途中で消灯することなく連続して照射する。
【００８３】
図１２（ｂ）では、横方向にレーザ光を移動させることは図１１（ｂ）と同様である。一方で、図１１（ｂ）と異なり、一つの柱状の部分領域でレーザ光を移動させるとき移動方向の延長上に１以上の別の柱状の部分領域があれば、レーザ光の非照射領域ではレーザ光を消灯して移動方向の延長上を移動し、別の部分領域に到達してからレーザ光を再度点灯して別の柱状の部分領域を照射する。
【００８４】
（制御方法の第１例）
図４〜図６は、図１及び図２の粉末床溶融結合装置を用いた制御方法の第１例を示す平面図である。
【００８５】
制御部103による溶融結合の制御の開始前に、図３の第１の分割態様に示される複数の分割領域を設定し、メモリ104に記憶させる。
【００８６】
そのため、まず、予備調査により、例えば１秒刻みの経過時間に対応する薄層形成容器11の上面の中心から温度安定領域の境界までの距離を調べておく。
【００８７】
そして、制御部103に接続されたモニタ105に、薄層形成容器11の上面の画像と薄層形成容器11の上面の中心Cを原点とするＸ−Ｙ座標とを重ねて表示させる。そして、予め調べておいた複数の前記距離に相当するＸ軸、又はＹ軸上の位置をタッチペンで触れる。これにより、制御部103によって、それらの距離を半径とする複数の円が算出され、さらに各円に内接する正方形が算出される。各正方形が、図３の第１の分割態様に示される、経過時間に対応させた複数の分割領域に対応する。このようにして設定された各分割領域の境界B0〜B6の位置がメモリ104に記憶される。
【００８８】
或いは、キーボード106により、薄層形成容器11の上面の中心Cから温度安定領域の境界までの距離を、例えば１秒刻みの経過時間で、入力してもよい。この場合も、上記と同じ経過をたどり、経過時間に対応させた複数の分割領域が設定され、各分割領域の境界B0〜B6の位置がメモリ104に記憶される。
【００８９】
スライスデータは、予め、メモリ104に記憶させてある。図４（ａ）に示すように、星形柱、ナット、円柱の３つの造形物を一度に作製するためのものが設定されている。中央部に円柱が、左斜め上に星形柱が、右斜め上にナットがそれぞれ配置されている。
【００９０】
レーザ光の照射は、時間経過に応じて３つの造形物のうち温度安定領域に平面形状全体が入ったもののみ行うように設定されている。
【００９１】
データを記憶させたら、制御部103により次のように溶融結合の制御が行われる。
【００９２】
まず、粉末材料の薄層19aを形成する。その直後（０秒時点）には、図４（ａ）のように、円柱に係るスライスデータ全体が温度安定領域（境界B0の内側領域に対応）内にある。
【００９３】
したがって、図４（ｂ）に示すように、円形領域の左端から、縦方向にレーザ光を移動させながら照射する。レーザ光が円形領域の上の境界から下の境界に達したら、次に、レーザ光を下の境界で右側に移動させ、折り返して下の境界から上の境界まで薄層19aにレーザ光を照射する。この操作を順次繰り返し、円形領域全体にわたり、薄層19aを溶融し固化する。最後に、円形の輪郭に沿ってレーザ光を移動させて、薄層19aを溶融し固化する。
【００９４】
この間に、薄層19aの形成直後から３秒かかったとすると、図５（ａ）に示すように、温度安定領域が広がり、次に、ナットに係るスライスデータ全体が温度安定領域（境界B3の内側領域に対応）内に入る。
【００９５】
そこで、図５（ｂ）に示すように、ナットの平面形状の左端から、縦方向にレーザ光を移動させ、境界で折り返しながら、ナットの平面形状の領域全体にわたりレーザ光を照射し、薄層19aを溶融し固化する。
【００９６】
さらに、この間に、時間が経過し、薄層19aの形成直後から５秒経過したとすると、図６（ａ）に示すように、星形柱に係るスライスデータ全体が温度安定領域（境界B5の内側領域に対応）内に入る。
【００９７】
そこで、図６（ｂ）に示すように、星形形状の左端から、縦方向にレーザ光を移動させ、星形形状の境界で折り返しながら、星形形状の領域全体にわたりレーザ光を照射し、薄層19aを溶融し固化する。
【００９８】
なお、上記では、ナットの平面形状や星形形状は円形と異なり単純でないため、ナットの平面形状や星形形状に対してレーザ光の照射方法を具体的に説明していないが、図１１（ａ）、（ｂ）及び図１２（ａ）、（ｂ）に従って種々のレーザ光の照射方法を適用できる。この制御方法によれば、温度安定領域内に入ったスライスデータ全体を一時に照射しているため、上記のレーザ光の照射方法のうちそれらの形状に対して通常行われている方法と同じ方法でレーザ光の照射を行うことができる。そうすると、時間短縮の効果を確認することができる。
【００９９】
（制御方法の第２例）
次に、図７〜図８を参照して、別の形状のスライスデータについて図３の第１の分割態様に基づき粉末床溶融結合を行うための制御方法について説明する。
【０１００】
図７〜図８は、図１及び図２の粉末床溶融結合装置を用いた制御方法の第２例を示す平面図である。
【０１０１】
スライスデータは、第１例と同様に、予めメモリ104に記憶させてある。
【０１０２】
スライスデータは、一つの造形物を作製するためのものである。図７（ａ）に示すように、鍵のような形状を有し、横長に配置されているが、どのように配置しても薄層19aの形成直後に全体の形状の一部しか温度安定領域（境界B0の内側領域に対応）に入らないような大きさとなっている。
【０１０３】
一方で、温度安定領域に入っている部分は、スライスデータの上の境界と下の境界がともに温度安定領域に入っており、縦方向にレーザ光を移動させた場合、一の境界から他の境界まで移動する途中で温度安定領域が途切れることがない。
【０１０４】
スライスデータの一の境界から他の境界まで移動する途中で温度安定領域が途切れてしまうと、そこでレーザ光の折り返しが必要になる。折り返しの直前ではレーザ光の移動速度を減速する必要があるため、境界でないところで折り返しが必要になると余計な時間がかかってしまう。このため、場合によっては、スライスデータを適切に配置し、又は、レーザ光の照射の仕方を図１１（ａ）、（ｂ）や、図１２（ａ）、（ｂ）に従って工夫して、境界でないところでの折り返しを避けることが望ましい。
【０１０５】
この第２例でも、制御部103による溶融結合の制御の開始前に、第１例と同様にして、分割領域をメモリ104に記憶させる。
【０１０６】
データを記憶させたら、制御部103により次のように溶融結合の制御が行われる。
【０１０７】
まず、薄層19aを形成する。その直後（０秒時点）に、図７（ｂ）に示すように、温度安定領域（境界B0の内側領域に対応）内に入っているスライスデータの部分領域の薄層19aに対して、レーザ光を縦方向に移動させ、スライスデータの境界で折り返しながら照射し、薄層19aを溶融し固化する。なお、短い点線は直近に行われたレーザ光の照射を示す。以下同じである。
【０１０８】
この間に、薄層19aの形成直後から１秒かかったとすると、図８（ａ）に示すように、拡大した温度安定領域（境界B1の内側領域に対応）に新たに入ってきたスライスデータの部分領域の薄層19aに対して、レーザ光を縦方向に移動させ、境界で折り返しながら照射し、薄層19aを溶融し固化する。なお、実線はすでに前に行われたレーザ光の照射を示す。以下同じである。
【０１０９】
この間に、時間が経過し、薄層19aの形成直後から２秒経過したとすると、図８（ｂ）に示すように、さらに拡大した温度安定領域（境界B2の内側領域に対応）に新たに入ったスライスデータの部分領域の薄層19aに対して、レーザ光を縦方向に移動させ、境界で折り返しながら照射し、薄層19aを溶融し固化する。
【０１１０】
さらに、この間に、薄層19aの形成直後から３秒以上経過したとすると、図８（ｃ）に示すように、スライスデータの形状全体が温度安定領域（境界B3の内側領域に対応）内に入ってくる。
【０１１１】
そこで、図８（ｃ）に示すように、さらに拡大した温度安定領域に新たに入ったスライスデータの部分領域の薄層19aに対して、レーザ光を縦方向に移動させ、スライスデータの境界で折り返しながら照射し、薄層19aを溶融し固化する。
【０１１２】
そして、最後に、スライスデータの形状の輪郭に沿ってレーザ光を移動させながら薄層19aに照射し、薄層19aを溶融し固化する。
【０１１３】
以上により、スライスデータの形状の領域全体にわたって結合層19bが形成される。
【０１１４】
（制御方法の第３例）
図９（ａ）、（ｂ）は、第２例の変形例である制御方法の第３例を示す平面図である。
【０１１５】
第３例は、第２例と同じスライスデータについて図３の第１の分割態様に基づき粉末床溶融結合を行うための制御方法である。
【０１１６】
第２例では、図７（ｂ）に示す薄層形成直後の溶融結合が終わるまで１秒かかったとしているが、第３例では、図９（ａ）に示す薄層形成直後の溶融結合が終わるまで、もっと長く、３秒以上かかったとする。
【０１１７】
その場合、図９（ｂ）に示すように、最初のレーザ光の照射が終わったときにすでにスライスデータの形状全体が温度安定領域（境界B3の内側領域に対応）内に入ってくる。
【０１１８】
そこで、一気にスライスデータの残りの全領域の薄層19aに対してレーザ光を照射する。この場合、残りの全領域の薄層19aに対してどこからでもレーザ光を照射することができるので、最後にレーザ光を照射したところに近いところから引き続きレーザ光を照射し始めるとよい。
【０１１９】
以上により、スライスデータの形状の領域全体にわたって結合層19bが形成される。
【０１２０】
（ｂ）第２の分割態様と第２の分割態様に基づく制御方法
（第２の分割態様）
次に、図１０（ａ）、（ｂ）を参照して、薄層形成容器11内の粉末材料の薄層19aに分割領域を設定する第２の分割態様について説明する。
【０１２１】
図１０（ａ）は、分割の単位領域を示す平面図である。
【０１２２】
図１０（ｂ）は、温度分布の経時変化にしたがって単位領域を基に分割領域を設定した例を示す平面図である。
【０１２３】
薄層形成容器11内側の上面領域の中心Cを通るＸ軸とＹ軸を設定する。このとき、Ｘ軸とＹ軸の交点、すなわちＸ−Ｙ座標系の原点は、薄層形成容器11内側の上面領域の中心Cに一致する。
【０１２４】
さらに、Ｘ軸とＹ軸の交点が中央部の分割の単位領域の中心となるように、分割の単位領域を配置する。
【０１２５】
例えば、図１０（ａ）の点線で示すように、薄層形成容器11内側の上面領域の横と縦を格子状にそれぞれ１４分割し、横と縦にそれぞれ１５個づつの分割の単位領域を設定する。分割の単位領域は点線で囲まれた正方形の領域である。
【０１２６】
このようにすると、薄層形成容器11内側の上面領域の中心Cを原点とするＸ−Ｙ座標系において、各分割の単位領域の位置が各単位領域の中心座標によって特定できることになる。
【０１２７】
次に、分割の単位領域を基に、温度分布の経時変化にしたがって分割領域を設定する方法について、第１例と第２例により説明する。
【０１２８】
設定方法の第１例は、温度安定領域が経時的に等方的に広がっていく場合である。この場合、図３と同じように、分割領域の境界を設定し、その境界の内側領域を温度安定領域とみなす。
【０１２９】
この場合、分割領域の境界が単位領域の境界と一致するように分割するとよい。
【０１３０】
設定方法の第２例は、薄層形成容器11の前の方（図１０（ｂ）では下方に当たる）が冷めやすい場合である。この場合、図１０（ｂ）に示すように、前の方で温度安定領域の広がり方が遅く、横の方と後の方で温度安定領域の広がり方が速くなるように、経過時間に対応する複数の分割領域の境界を設定する。その境界の内側領域を温度安定領域とみなす。
【０１３１】
図１０（ｂ）において、各分割領域の境界は、符号B10〜B16で表された太い実線で示される。最も内側の境界B10は、粉末材料の薄層19aの形成直後の温度安定領域の境界を示す。その外側の境界B11〜B16は、下付きの数字が大きくなるほど薄層19aの形成直後から時間が次第に経過し、それに応じて広がってきた温度安定領域の境界を示す。
【０１３２】
上記の第２の分割態様では、分割の単位領域の位置を単位領域の中心座標によって特定することができるため、各分割領域の境界B10〜B16も座標上で特定することができる。
【０１３３】
したがって、各分割領域の境界B10〜B16と経過時間とを対応させ、かつスライスデータを同じ座標上で重ね合わせることで、スライスデータの形状のどの部分がいつ温度安定領域内に含まれるか特定することができるようになる。
【０１３４】
第２の分割態様は、特に、第２例のように温度安定領域の広がり方が等方的でない場合に分割領域を設定するのに有用である。
【０１３５】
（第２の分割態様に基づく制御方法）
第２の分割態様に基づき粉末床溶融結合方法を行うために、図４〜図９と同様な制御方法を適用することができる。
【０１３６】
この場合も、制御部103による溶融結合の制御の開始前に、第１の分割態様に基づく制御方法と同様に分割領域の境界B10〜B16をメモリ104に記憶させる。
【０１３７】
そのとき、分割領域がＸ−Ｙ座標の原点を中心とする対称的な形にならない場合があるため、その場合、モニタ（画像表示装置）105を使う方が容易である。
【０１３８】
例えば、モニタ105に分割の単位領域とＸ−Ｙ座標とを重ね合わせて表示させ、１秒刻みの経過時間で順次、温度安定領域に含まれる単位領域をタッチペンで触れることにより行う。
【０１３９】
或いは、１秒刻みの経過時間で順次、温度安定領域に含まれるすべての単位領域を囲むようにタッチペンで範囲を描くことによっても行うことができる。
【０１４０】
なお、分割領域をメモリ104に記憶させる方法は、これに限られず、種々の方法で行うことができる。
【０１４１】
以上のように、本発明の第１実施形態によれば、薄層19aの形成直後から温度安定領域の経時的な広がりに対応させて複数の分割領域を薄層形成容器11の内側上面に設定することで、経過時間に応じて対応する分割領域を特定し、さらにその分割領域内に含まれるスライスデータの部分領域を特定することができる。
【０１４２】
したがって、薄層19aの形成直後にすでに温度安定領域内にあるスライスデータの部分領域の薄層19aに対して、薄層19aの形成直後から間を置かずに直ちにレーザ光を照射することができる。そして、その間にさらに温度安定領域が広がり、その領域内にスライスデータの新たな部分領域が含まれるようになるため、その部分領域の薄層19aに対してレーザ光を照射することができる。
【０１４３】
このようにして、スライスデータに対して薄層19aの形成直後から間を置かずに次々とレーザ光の照射を行うことができる。
【０１４４】
よって、レーザ光の照射の待ち時間を必要とせず、したがって、造形に要する時間を短縮することができる。
【０１４５】
なお、薄層19aの形成直後にレーザ光を照射している時間は、比較的長いので、その間に薄層19a全体が温度安定領域内に含まれるようなることが多い。その場合は、薄層形成直後の分割領域を特定するだけでよく、その領域内の薄層19aにレーザ光を照射した後は、スライスデータの残りの領域の薄層19aに対してどこからでもレーザ光を照射することができる。
【０１４６】
もっと簡略化して、分割領域を特に設定せずに、薄層19aの中央領域から、順次、薄層19aの周辺領域に、スライスデータにしたがってレーザ光を照射していくことができる場合もある。
【０１４７】
（２）本実施形態の粉末床溶融結合方法について
図１３〜図１７を参照して、本実施形態の粉末床溶融結合方法について説明する。
【０１４８】
図１３〜図１７は、制御部103の制御により動作する粉末床溶融結合装置を示す断面図である。溶融結合は、図４乃至図６に示す制御方法によって行う。
【０１４９】
図１３〜図１７の粉末床溶融結合方法では、粉末材料の薄層19aの形成直後に間を置かずにレーザ光を照射することができるため、図１４（ａ）から図１５（ａ）までのリコータ20の作業について、レーザ光の照射中に同時進行が可能である。
【０１５０】
制御部103は、造形を開始する前に、予めヒータ14a及び14bを動作させて左右のフランジ13a及び13bの上面を溶融温度より少し低い温度に加熱しておく。さらに、他の加熱手段を動作させて、容器11, 12a, 12b内の粉末材料19が、溶融温度より少し低い温度で、かつ、レーザ光照射開始下限温度より高い温度で安定した状態になるように設定しておく。
【０１５１】
レーザ光照射開始下限温度は、例えば、樹脂粉末の場合、溶融温度より５０℃低い温度とする。
【０１５２】
一方、金属粉末の場合も、樹脂粉末の場合に準ずる。この場合、金属の溶融温度は樹脂よりもかなり高く、したがって、樹脂の場合溶融温度より５０℃低いとした下限についてより大きい幅を持たせるとよい。
【０１５３】
まず、図１３（ａ）に示すように、リコータ20を第１粉末材料収納容器12aの外側の縁部に配置する。
【０１５４】
次いで、図１３（ｂ）に示すように、粉末材料19を載せた第１フィードテーブル17aを上昇させて第１粉末材料収納容器12aから粉末材料19を突出させるとともに、パートテーブル15を薄層19a一層分だけ下降させる。また、第２フィードテーブル17bを、薄層19aの形成後に残る粉末材料が十分に収納される程度に下降させる。
【０１５５】
次いで、図１３（ｃ）に示すように、リコータ20を右側に移動させて第１粉末材料収納容器12aから突出させた粉末材料19を押し取って薄層形成容器11まで運ぶ。そして、リコータ20により薄層形成容器11内に粉末材料19を運び入れながら表面を均してパートテーブル15上に粉末材料の薄層19aを形成させる。さらに、残った粉末材料19を第２粉末材料収納容器12bまで運ぶため、リコータ20を右側に移動させる。
【０１５６】
このとき、リコータ20が右側のフランジ13b上に達した後に、直ちに、図１４（ａ）に示すように、粉末材料の薄層19aへのレーザ光21の照射を開始する。
【０１５７】
レーザ光21は、作製すべき３次元造形物のスライスデータ（描画パターン）に基づき、かつ、温度分布の経時変化に従って順次分割領域にレーザ光21を照射する。そして、レーザ光21を照射している間に、以下の動作を行わせる。
【０１５８】
すなわち、図１４（ｂ）に示すように、リコータ20をさらに右側に移動させて、残った粉末材料19を第２粉末材料収納容器12bまで運び、第２フィードテーブル17b上に収納する。
【０１５９】
次に、図１４（ｃ）に示すように、粉末材料19を載せた第２フィードテーブル17bを上昇させて第２粉末材料収納容器12b上面から粉末材料19を突出させる。
【０１６０】
次いで、図１５（ａ）に示すように、リコータ20を左側に移動させて第２粉末材料収納容器12bから突出させた粉末材料19を押し取る。続いて、薄層形成容器11まで粉末材料19を運ぶため、リコータ20をさらに左側に移動させる。そして、リコータ20が右側のフランジ13b上に達したときに、まだレーザ光21の照射が終っていない場合、リコータ20を右側のフランジ13b上で待機させる。待機中、右側のフランジ13b上の粉末材料19はヒータ14bにより加熱され、溶融温度より少し低い温度に維持される。以下同じである。
【０１６１】
次いで、図１５（ｂ）に示すように、レーザ光21の照射が終ってから、パートテーブル15を薄層19a一層分だけ下降させるとともに、第１フィードテーブル17aを下降させる。なお、第１フィードテーブル17aは、レーザ光21の照射中に下降させておいてもよい。
【０１６２】
次に、図１５（ｃ）に示すように、リコータ20を左側に移動させて、１層目の結合層19b上に２層目の粉末材料の薄層19aを形成し、リコータ20が左側のフランジ13aに達した後、図１６（ａ）に示すように、直ちに、レーザ光21を照射し始める。
【０１６３】
レーザ光21は、作製すべき３次元造形物のスライスデータに基づき、かつ、温度分布の経時変化に従って順次分割領域にレーザ光21を照射する。そして、レーザ光21を照射している間に、以下の動作を行わせる。
【０１６４】
すなわち、図１６（ｂ）に示すように、リコータ20をさらに左側に移動させて、残った粉末材料19を第１粉末材料収納容器12aまで運び、第１フィードテーブル17a上に収納する。
【０１６５】
次に、図１６（ｃ）に示すように、粉末材料19を載せた第１フィードテーブル17aを上昇させて第１粉末材料収納容器12a上面から粉末材料19を突出させる。
【０１６６】
次いで、図１７（ａ）に示すように、リコータ20を右側に移動させて第１粉末材料収納容器12aから突出させた粉末材料19を押し取る。続いて、薄層形成容器11まで粉末材料19を運ぶため、リコータ20をさらに右側に移動させる。そして、リコータ20が左側のフランジ13b上に達したときに、まだレーザ光21の照射が終っていない場合、リコータ20を左側のフランジ13b上で待機させる。待機中、左側のフランジ13b上の粉末材料19はヒータ14bにより加熱され、溶融温度より少し低い温度に維持される。以下同じである。
【０１６７】
次いで、図１７（ｂ）に示すように、レーザ光21の照射が終ってから、パートテーブル15を薄層19a一層分だけ下降させるとともに、第２フィードテーブル17bを下降させる。なお、第２フィードテーブル17bは、レーザ光21の照射中に下降させておいてもよい。
【０１６８】
その後、図１３（ｃ）〜図１７（ｂ）に示す工程を繰り返して、所要数の結合層19bを積層させ、３次元造形物を作製させる。
【０１６９】
以上説明した本発明の実施形態によれば、制御部103による制御により、粉末材料の薄層19aを形成した直後から時間経過とともに次々に温度安定領域に入ってくる薄層19aの部分領域に対して、順次、レーザ光21を照射している。これにより、薄層19aの形成直後から待機時間なしに直ちにレーザ光21を照射することができるため、造形に要する時間を短縮することができる。
【０１７０】
また、薄層19aの形成後、薄層19aにレーザ光21を照射している間に、リコータ20を移動させて収納側のフィードテーブル17b又は17a上に余った粉末材料を収納し、その後に新たに供給側となったフィードテーブル17b又は17aを上昇させて粉末材料収納容器12b又は12a上面から新たな粉末材料19を突出させ、リコータ20を逆向きに移動させて突出させた粉末材料19を押し取り、薄層形成容器11の手前まで運んでいる。
【０１７１】
そして、レーザ光21の照射が終わった直後に、間を置かずに、パートテーブル15を下降させ、リコータ20を移動させて新たな粉末材料19をパートテーブル15上に運び入れて新たな薄層19aを形成し、新たな薄層19aに対してレーザ光21の照射を行っている。
【０１７２】
このように、本発明の実施形態によれば、１層の結合層19bを形成するにつき要する時間（１サイクル）は、パートテーブル15の下降時間と、パートテーブル15上に薄層19aを形成するためのリコータ20の移動時間と、レーザ光21の照射時間とを含むのみである。言い換えれば、結合層19bを１層形成するにつき、パートテーブル15上に薄層19aを形成し終えた直後から、新たな粉末材料19がパートテーブル15の手前に運ばれてくるまでの時間だけさらに短縮することができる。
【０１７３】
よって、結合層19bを数千層も積層して造形物を完成させる必要がある粉末床溶融結合方法において、造形に要する時間を大幅に短縮することができる。
【０１７４】
さらに、粉末材料の溶融温度との温度差が小さくなった温度安定領域を、順次、溶融結合しているので、結合層19b、ひいては、完成した造形物の熱歪を小さく抑えて反りを防止することができる。
【０１７５】
したがって、本発明の実施形態によれば、結合層19b、ひいては、完成した造形物の熱歪を小さく抑えて反りを防止しつつ、造形に要する時間を大幅に短縮することができる。
【０１７６】
（３）実施例
次に、図１３乃至図１７の粉末床溶融結合方法に基づき造形に要する時間を調査した結果について説明する。
【０１７７】
調査では、全体の大きさが横幅1600ｍｍ、奥行き750ｍｍである造形部102を有する粉末床溶融結合装置を用いた。造形部102は、横幅560ｍｍ、奥行き560ｍｍの薄層形成容器11と、横幅340ｍｍ、奥行き560ｍｍの第１及び第２粉末収納容器12a, 12bと、横幅160ｍｍ、奥行き600ｍｍの第１及び第２フランジ14a, 14bとからなる。
【０１７８】
そして、薄層形成容器11内の粉末材料の薄層19aの上表面の全面積の凡そ30％に相当する領域にレーザ光21を照射した。調査によれば、レーザ光21の照射時間（TL）は、造形物の形状に依存し、１層あたり約10秒から60秒以上変化した。平均30秒とする。
【０１７９】
また、リコータ20の移動速度は定速度時で200mm／秒であった。
【０１８０】
この場合、粉末材料収納容器12a及び12b上でのリコータ20の移動時間は、計算上は、ともに1.7秒となる。しかし、加速を含む移動では、リコータ20の振動を避けるべく加速を緩やかにしているのに対して、減速を含む移動では、リコータ20の振動を避ける必要がなく急速に減速している。このため、減速を含む移動時間（T4）は1.5秒となり、加速を含む移動時間（T5）は3秒となった。
【０１８１】
また、フランジ13a 13b上では、移動時間（T1, T3）はともに0.8秒となる。
【０１８２】
また、薄層形成容器11上では、移動時間（T2）は2.8秒となる。
【０１８３】
また、パートテーブル15を下降させるのに要する時間（Tpd）と、フィードテーブル17a、17bを上昇させるのに要する時間（Tfu）と、フィードテーブル17a、17bを下降させるのに要する時間（Tfd）とは、それぞれ約0.5秒であった。
【０１８４】
ところで、パートテーブル15上に薄層19aを形成し終えた直後から、リコータ20が残った粉末材料を粉末材料収納容器12a又は12bに収納し、粉末材料収納容器12a又は12bから新たな粉末材料をフランジ13a又は13b上に運んでくるまでの時間（Ｔ）は、リコータ20がフランジ13a又は13b上を移動する時間（T3＝0.8秒）と、粉末材料収納容器12a又は12b上を減速移動する時間（T4＝1.5秒）と、フィードテーブル17a又は17bを上昇させる時間（Tfu＝0.5秒）と、リコータ20が再び粉末材料収納容器12a又は12b上を加速移動してフランジ13a又は13b上に到達するまでの時間（T5＝3秒）とを合計した時間、すなわち、5.8秒となる。
【０１８５】
この時間（Ｔ）を、レーザ光21の照射時間（TL＝30秒）と比較すると、レーザ光21の照射時間の方が、かなり長い。すなわち、レーザ光21を照射している間に、上記作業を同時進行で行い、リコータ20が残った粉末材料を収納し、新たな粉末材料をフランジ13a又は13b上に運んでくることができる。
【０１８６】
したがって、この実施形態の粉末床溶融結合方法では、１サイクルに要する時間は、パートテーブル15上に薄層19aを形成するために、パートテーブル15を下降する時間（Tpd＝0.5秒）と、リコータ20がフランジ13a又は13b上を移動する時間（T1＝0.8秒）と、リコータ20が薄層形成容器１１上を移動する時間（T2＝2.8秒）と、レーザ光の照射時間（TL＝30秒）とを合計した時間、すなわち、34.1秒となる。
【０１８７】
なお、図１５（ｂ）に示すフィードテーブル17a又は17bを下降させるのに要する時間（Tfd）は、パートテーブル15の下降時に同時にその下降も行っているので、短縮の対象となる時間としてカウントしていない。
【０１８８】
（比較例）
図２３〜図２４は、図２１〜図２２の粉末床溶融結合装置を用いて行われる比較例の粉末床溶融結合方法を示す断面図である。
【０１８９】
最初に、図２３（ａ）に示すように、左側の粉末材料収納容器52aを最初の粉末材料59の供給側とし、右側の粉末材料収納容器52bを最初の粉末材料59の収納側とし、リコータ60を左側の粉末材料収納容器52aの外側のフランジ上に置く。
【０１９０】
容器52a, 52b内の粉末材料59は、溶融温度よりも少し低い温度に加熱されている。また、薄層形成容器51内に形成された粉末材料の薄層59aを短時間に溶融温度に昇温するため、及び溶融時に温度の均一性を保つため、薄層形成容器51の周辺のフランジ53a, 53bの下などにヒータ54a, 54bなどが設置され、溶融温度よりも少し低い温度に加熱している。薄層59aの温度がこれよりもさらに低い所定の温度（レーザ光照射開始下限温度）に達したら、レーザ光の照射が開始される。
【０１９１】
次いで、図２３（ｂ）に示すように、右側の粉末材料収納容器52bのフィードテーブル57bを下降させ、薄層形成容器51のパートテーブル55を薄層１層分下降させるとともに、左側の粉末材料収納容器52aのフィードテーブル57aを上昇させて粉末材料収納容器52a上に粉末材料59を突出させる。
【０１９２】
次いで、図２３（ｃ）に示すように、リコータ60を右側に移動させて突出した粉末材料59を押し取って薄層形成容器51まで運び、薄層形成容器51に運び入れながら表面を均してパートテーブル55上に第１層目の粉末材料の薄層59aを形成する。
【０１９３】
次いで、リコータ60をさらに右側に移動させて残った粉末材料59を右側の粉末材料収納容器52bに収納する。
【０１９４】
次いで、残った粉末材料59を粉末材料収納容器52bに収納した後に、図２４（ａ）に示すように、薄層形成容器51内の粉末材料の薄層59a全体の温度がレーザ光照射開始下限温度以上で安定するまで待機する。待機時間は、およそ３秒である。
【０１９５】
薄層59a全体の温度がレーザ光照射開始下限温度以上で安定したら、図２４（ｂ）に示すように、レーザ光61の照射を開始し、引き続き、図２４（ｃ）に示すように、レーザ光61により第１層目の粉末材料の薄層59aを選択的に溶融し固化して、パートテーブル55上に第１層目の結合層59bを形成する。
【０１９６】
続いて、右側の粉末材料収納容器52bを粉末材料の供給側とし、左側の粉末材料収納容器52aを余った粉末材料の収納側として、リコータ60を左側に移動させ、図２３（ｂ）〜図２３（ｃ）の工程に準じて、第１層目の結合層59bの上に第２層目の粉末材料の薄層を形成する。
【０１９７】
その後、図２４（ａ）〜図２４（ｃ）の工程に準じて、薄層形成容器51内の粉末材料の薄層の温度がレーザ光照射開始下限温度以上で安定するのを待ってレーザ光61を照射し、第２層目の粉末材料の薄層59aを選択的に溶融し固化して、パートテーブル55上に第２層目の結合層59bを形成する。
【０１９８】
以降、上記の動作を繰り返して第２層目の結合層59bの上に第３層目以降の結合層を積層して、所要の造形物が作製される。
【０１９９】
以上のように、比較例によれば、１サイクルは、１層の結合層59bを形成するのに必要な次の作業を含む。
【０２００】
すなわち、パートテーブル55とフィードテーブル57bを下降させ、フィードテーブル57aを上昇させる作業（図２３（ｂ））と、リコータ60を移動させて、一方の粉末材料収納容器52aから粉末材料59を押し取り、薄層形成容器51に運び入れながらパートテーブル55上に粉末材料の薄層59aを形成する作業（図２３（ｃ））と、さらにリコータ60を移動させて、残った粉末材料59を他方の粉末材料収納容器52bに収納する作業（図２３（ｃ））と、粉末材料の薄層59aがレーザ光照射開始下限温度以上で安定するまで待機する作業（図２４（ａ））と、粉末材料の薄層59aにレーザ光61を照射して、溶融し固化して結合層59bを形成する作業（図２４（ｂ）〜（ｃ））とである。
【０２０１】
実際に、上述の実施例と同じ条件を適用して１サイクルに要する時間を調査したところ、以下のような結果を得た。
【０２０２】
すなわち、１サイクルは、パートテーブル15の下降時間（Tpd＝0.5秒）、フィードテーブル17a、17bの上昇時間及び下降時間（ともにTfu, Tfd＝0.5秒）のうち最も長くかかる時間（Tpd＝0.5秒）と、一方の粉末材料収納容器12a又は12bから他方の粉末材料収納容器12b又は12aまでのリコータ20の移動時間（T1＋T2＋T3＋T4＋T5＝8.9秒）と、粉末材料収納容器12bに粉末材料を収納した後、レーザ光の照射を開始するまでの待機時間（Tw＝3秒）と、レーザ光の照射時間（TL＝30秒）とを含み、合計約42.4秒かかっていた。
【０２０３】
したがって、造形物を完成させるのにたとえば３千層の結合層を積層する場合、約127200秒（35.3時間）とかなり長時間を要していた。
【０２０４】
図１８は、本願の実施例と比較例とを比較するためまとめて示した表である。
【０２０５】
図１８では、比較例で１層の結合層59bを形成するために必要な各作業に要する時間（T1, T2, Tpd, T3, T4, Tw, TL, T5）に対して、実施例の作業に要する時間を対応させて比較した。
【０２０６】
表中、○印はレーザ光の照射と別に行う必要がある作業であり、時間短縮の対象とはならないものである。一方、×印はレーザ光の照射中に同時進行が可能な作業であり、時間短縮の対象となるものである。
【０２０７】
また、実施例の各作業について、対応図（図１５（ｂ）乃至図１７（ａ））を挙げるとともに、比較例の各作業について、対応図（図２３（ｂ）乃至図２４（ｃ））を挙げた。
【０２０８】
表に示すように、実施例では、比較例のリコータ20の作業に要する時間（T3＋T4＋T5）は、レーザ光21の照射中に同時進行可能であり、比較例の薄層の温度上昇のための待ち時間（Tw）は不要である。
【０２０９】
すなわち、実施例では、比較例に対して１層の結合層あたり凡そ8.3秒だけ短縮できる。これにより、造形物を完成させるのに３千層の結合層を積層した場合、およそ24900秒（6.92時間）短縮できることになる。
【０２１０】
なお、図１５（ｂ）に示すフィードテーブル17a又は17bを下降させるのに要する時間（Tfd）は、比較例では、図２３（ｂ）に示すように、パートテーブル15の下降時に同時にその下降も行い、１サイクルに要する時間としてカウントしていないので、実施例でも短縮の対象となる時間としてカウントしていない。
【０２１１】
また、図１６（ｃ）に示すフィードテーブル17a又は17bを上昇させるのに要する時間（Tfu）も、同様に、短縮の対象となる時間としてカウントしていない。
【０２１２】
以上のように、本発明の実施の形態によれば、比較例に比べて約19.3％の時間短縮率が得られた。
【０２１３】
なお、上述の作業時間（T1, T2, T3, T4, Tw, TL, T5）は、粉末床溶融結合装置の大きさ、リコータの移動速度、造形物の形状などに応じて変動するため、時間短縮の効果も変動する。
【０２１４】
例えば、造形物の形状に応じてレーザ光の照射時間が大きく変動し、レーザ光の照射時間が短い場合に、時間短縮の効果がより顕著になる。
【０２１５】
（第２実施形態）
図１９（ａ）、（ｂ）は、第２実施形態に係る粉末床溶融結合装置と粉末床溶融結合方法を示す断面図である。
【０２１６】
この実施形態の粉末床溶融結合装置は、温度測定手段23を備えたことが図１の粉末床溶融結合装置と異なる。温度測定手段23は、例えば、粉末材料の薄層19aの表面の温度分布を赤外線24により一度に計測することができる熱画像センサ（サーモグラフィ）を用いる。
【０２１７】
この実施形態に係る粉末床溶融結合方法では、薄層19aの形成直後から一定の経過時間ごとに熱画像センサ23により粉末材料の薄層19aの表面の温度分布を計測する。図２０は、ある経過時間で計測した粉末材料の薄層19aの表面の温度分布を示す。図中、符号θ1〜θ4は、温度の絶対値を例えば５℃間隔で示した等温線である。なお、符号11は薄層形成容器である。11a, 11b, 11c, 11dは、それぞれ、薄層形成容器11の前縁、後縁、左縁及び右縁である。
【０２１８】
次いで、計測した表面の温度分布に基づき、温度安定領域をＸ−Ｙ座標上で特定する。この場合、等温線が、必ずしも図２５のレーザ光照射開始下限温度に一致しない場合が多いので、レーザ光照射開始下限温度以上にある等温線の内側を、温度安定領域とみなす。
【０２１９】
なお、温度安定領域は、粉末材料の溶融温度よりも低くかつ所定の温度以上の温度範囲である。
【０２２０】
例えば、樹脂粉末の場合、下限を溶融温度より５０℃低い温度とし、上限を溶融温度より１０℃低い温度とする。
【０２２１】
一方、金属粉末の場合も、樹脂粉末の場合に準ずる。この場合、金属の溶融温度は樹脂よりもかなり高く、したがって、樹脂粉末の場合溶融温度より５０℃低いとした下限についてより大きい幅を持たせるとよい。
【０２２２】
上述の下限の温度が、図２５のレーザ光照射開始下限温度に対応する。
【０２２３】
次いで、図４乃至図６又は図７乃至図９に準じて、温度安定領域内にあるスライスデータの全領域又は部分領域を特定し、特定した領域の薄層19aに対して、図１１乃至図１２のいずれかに従ってレーザ光を移動させ、折り返しながら照射し、薄層19aを溶融し固化する。
【０２２４】
その後、時間経過に対応させて、表面の温度分布の計測と、温度安定領域の特定と、レーザ光の移動及び照射とを繰り返して、スライスデータに対応する結合層を形成する。
【０２２５】
これを、複数層にわたり繰り返して、造形物を形成する。
【０２２６】
以上のように、第２実施形態によれば、温度の実測に基づき、より正確に温度安定領域を特定することができるため、造形に要する時間を短縮することができるとともに、より確実に温度分布の不均一による結合層、ひいては完成した造形物の熱歪を抑え、反りを抑制することができる。
【０２２７】
また、特に、金属の場合、塊のときは熱伝導率が一定なので、仮に塊で薄層を形成した場合、温度分布の経時変化は、薄層を形成する度に変動が少ないと推測できる。これに対して、粉末にすると粒径が大小の分布を持ち、相互に点接触しているため、粉末の混ざり具合によって全体の熱伝導率など熱に関する諸元が薄層を形成する度に大きく変動する恐れがある。このため、温度分布の経時変化の予測が困難となることがある。このような場合に、熱画像センサで温度分布を実測しながら行う本実施形態の溶融結合方法は非常に有用なものとなる。
【０２２８】
以上、実施の形態によりこの発明を詳細に説明したが、この発明の範囲は上記実施の形態に具体的に示した例に限られるものではなく、この発明の要旨を逸脱しない範囲の上記実施の形態の変更はこの発明の範囲に含まれる。
【０２２９】
例えば、図３に示すように、薄層形成容器11の内側上面の中心（C）から経過時間に対応して６つの同心円を描き、同心円に内接する６つの正方形を設定しているが、これに限られない。分割領域として、薄層形成容器11の内側縁部の形状に相似する形状を設定してすることができる。また、必ずしも薄層形成容器11の内側縁部の形状に相似していなくてもよい。円形或いは楕円形や、三角形や長方形その他の多角形を分割領域とすることができる。
【０２３０】
また、図１０（ａ）、（ｂ）に示すように、正方形の分割の単位領域を基に、温度分布の経時変化にしたがって分割領域を設定しているが、これに限られない。三角形や長方形その他の多角形を分割の単位領域とすることができる。
【０２３１】
最後に、上記実施形態で説明した発明を以下に付記としてまとめる。
【０２３２】
（付記１）
エネルギービームを出射するエネルギービーム出射部と、
粉末材料の薄層を形成する薄層形成部と、
前記粉末材料の薄層を予備加熱する予備加熱手段と、
造形を制御する制御手段とを有し、
前記制御手段は、
前記粉末材料の薄層を形成する工程と、
前記粉末材料の薄層を予備加熱する工程と、
スライスデータに基づき、前記薄層の中央領域から前記エネルギービームの照射を始め、順次、前記薄層の周辺領域に前記エネルギービームの照射を移行して造形を行う工程とを行わせる
ことを特徴とする粉末床溶融結合装置。
【０２３３】
（付記２）
前記粉末材料の薄層表面に、経時的に変化する前記薄層表面の温度分布に応じて経過時間に対応させて設定した複数の分割領域の位置を記憶するメモリを有し、
前記造形を行う工程は、前記経過時間に従って順次対応する前記分割領域の薄層に、前記スライスデータに基づき、前記エネルギービームの照射を移行して造形を行う工程である
ことを特徴とする付記１又は２に記載の粉末床溶融結合装置。
【０２３４】
（付記３）
前記スライスデータは、前記粉末材料の薄層表面に複数の分離した物体に対応させて設定され、
前記エネルギービームの照射を移行して造形を行う工程は、前記薄層の中央領域に配置された前記物体のスライスデータから前記エネルギービームの照射を始め、順次、前記薄層の周辺領域に配置された前記物体のスライスデータに前記エネルギービームの照射を移行して造形を行う工程であることを特徴とする付記１又は２に記載の粉末床溶融結合装置。
【０２３５】
（付記４）
粉末材料を収納する第１容器と、
粉末材料を収納する第２容器と、
前記第１容器と前記第２容器の間に置かれ、前記粉末材料の薄層を形成する第３容器と、
前記第１容器と、前記第３容器と、前記第２容器との間を移動し、前記粉末材料を運ぶ運搬部材と、
前記粉末材料の薄層を加熱するエネルギービームを出射するエネルギービーム出射部と、
前記粉末材料の薄層を予備加熱する予備加熱手段と、
造形を制御する制御手段とを有し、
前記制御手段は、
前記運搬部材を移動して、前記第１容器から前記粉末材料を運び出し、さらに前記第３容器に運び入れて、前記粉末材料の薄層を形成し、残った前記粉末材料を前記第２容器に収納する工程と、
前記粉末材料の薄層を予備加熱する工程と、
スライスデータに基づき、前記薄層の中央領域から前記エネルギービームの照射を始め、順次、前記薄層の周辺領域に前記エネルギービームの照射を移行して第１結合層を形成する工程とを行わせる
ことを特徴とする粉末床溶融結合装置。
【０２３６】
（付記５）
前記粉末材料の薄層表面に、経時的に変化する前記薄層表面の温度分布に応じて経過時間に対応させて設定した複数の分割領域の位置を記憶するメモリを有し、
前記第１結合層を形成する工程は、前記経過時間に従って順次対応する前記分割領域の薄層に、前記スライスデータに基づき、前記エネルギービームの照射を移行して第１結合層を形成する工程である
ことを特徴とする付記４に記載の粉末床溶融結合装置。
【０２３７】
（付記６）
前記制御手段は、
前記第１結合層を形成する工程の後、前記運搬部材を移動して、前記第２容器から前記粉末材料を運び出し、さらに前記第３容器に運び入れて、前記第１結合層の上に前記粉末材料の薄層を形成し、余った前記粉末材料を前記第１容器に収納する工程と、
前記粉末材料の薄層を予備加熱する工程と、
スライスデータに基づき、前記薄層の中央領域から前記エネルギービームの照射を始め、順次、前記薄層の周辺領域に前記エネルギービームの照射を移行して第２結合層を形成する工程とを行わせる
ことを特徴とする付記４に記載の粉末床溶融結合装置。
【０２３８】
（付記７）
前記粉末材料の薄層表面に、経時的に変化する前記薄層表面の温度分布に応じて経過時間に対応させて設定した複数の分割領域の位置を記憶するメモリを有し、
前記第２結合層を形成する工程は、前記経過時間に従って順次対応する前記分割領域の薄層に、前記スライスデータに基づき、前記エネルギービームの照射を移行して第２結合層を形成する工程である
ことを特徴とする付記６に記載の粉末床溶融結合装置。
【０２３９】
（付記８）
粉末材料を収納する第１容器と、
粉末材料を収納する第２容器と、
前記第１容器と前記第２容器の間に置かれ、前記粉末材料の薄層を形成する第３容器と、
前記第１容器と、前記第３容器と、前記第２容器との間を移動し、前記粉末材料を運ぶ運搬部材と、
前記粉末材料の薄層を加熱するエネルギービームを出射するエネルギービーム出射部と、
前記粉末材料の薄層を予備加熱する予備加熱手段と、
造形を制御する制御手段とを有し、
前記制御手段は、
前記運搬部材を移動させ、前記第１容器から運び出した前記粉末材料を前記第３容器に運び入れて、前記粉末材料の薄層を形成する工程と、
前記粉末材料の薄層を予備加熱する工程と、
スライスデータに基づき、前記薄層の中央領域から前記エネルギービームの照射を始め、順次、前記薄層の周辺領域に前記エネルギービームの照射を移行して第１結合層を形成する工程とを行わせ、
一方で、前記粉末材料の薄層を形成する工程の後、前記第１結合層を形成する工程の間に、前記運搬部材を移動して、前記粉末材料の薄層を形成した後に残った前記粉末材料を前記第２容器に収納し、次いで、前記第２容器から前記粉末材料を運び出して前記第３容器の手前まで運ぶ工程を行わせる
ことを特徴とする粉末床溶融結合装置。
【０２４０】
（付記９）
前記粉末材料の薄層表面に、経時的に変化する前記薄層表面の温度分布に応じて経過時間に対応させて設定した複数の分割領域の位置を記憶するメモリを有し、
前記第１結合層を形成する工程は、前記経過時間に従って順次対応する前記分割領域の薄層に、前記スライスデータに基づき、前記エネルギービームの照射を移行して第１結合層を形成する工程である
ことを特徴とする付記８に記載の粉末床溶融結合装置。
【０２４１】
（付記１０）
前記制御手段は、
前記第１結合層を形成する工程の後、前記運搬部材を移動して、前記第３容器の手前まで運んだ前記粉末材料を前記第３容器に運び入れて、前記第１結合層の上に前記粉末材料の薄層を形成する工程と、
前記粉末材料の薄層を予備加熱する工程と、
スライスデータに基づき、前記薄層の中央領域から前記エネルギービームの照射を始め、順次、前記薄層の周辺領域に前記エネルギービームの照射を移行させて第２結合層を形成する工程とを行わせ、
一方で、前記第１結合層の上に前記粉末材料の薄層を形成する工程の後、前記第２結合層を形成する工程の間に、前記運搬部材を移動して、前記粉末材料の薄層を形成した後に残った前記粉末材料を前記第１容器に収納し、次いで、前記第１容器から前記粉末材料を運び出して前記第３容器の手前まで運ぶ工程を行わせる
ことを特徴とする付記８に記載の粉末床溶融結合装置。
【０２４２】
（付記１１）
前記粉末材料の薄層表面に、経時的に変化する前記薄層表面の温度分布に応じて経過時間に対応させて設定した複数の分割領域の位置を記憶するメモリを有し、
前記第２結合層を形成する工程は、前記経過時間に従って順次対応する前記分割領域の薄層に、前記スライスデータに基づき、前記エネルギービームの照射を移行して第２結合層を形成する工程である
ことを特徴とする付記１０に記載の粉末床溶融結合装置。
【０２４３】
（付記１２）
エネルギービームを出射するエネルギービーム出射部と、
前記エネルギービームを照射する粉末材料の薄層を形成する薄層形成部と、
前記粉末材料の薄層を予備加熱する予備加熱手段と、
前記粉末材料の薄層の表面の温度分布を測定する温度測定手段と、
造形を制御する制御手段とを有し、
前記制御手段は、
前記粉末材料の薄層を形成する工程と、
前記粉末材料の薄層を予備加熱する工程とを行わせ、
引き続き、前記温度測定手段により前記粉末材料の薄層表面の温度分布を測定する工程と、
測定した前記温度分布を基に、前記粉末材料の溶融温度よりも低くかつ所定の温度以上の温度範囲にある前記粉末材料の薄層の部分領域を特定する工程と、
スライスデータに基づき、前記部分領域に前記エネルギービームを照射して、溶融し固化する工程とを繰り返させる
ことを特徴とする粉末床溶融結合装置。
【０２４４】
（付記１３）
粉末材料を収納する第１容器と、
粉末材料を収納する第２容器と、
前記第１容器と前記第２容器の間に置かれ、前記粉末材料の薄層を形成する第３容器と、
前記第１容器と、前記第３容器と、前記第２容器との間を移動し、前記粉末材料を運ぶ運搬部材と、
前記粉末材料の薄層を加熱するエネルギービームを出射するエネルギービーム出射部と、
前記粉末材料の薄層を予備加熱する予備加熱手段と、
前記粉末材料の薄層の表面の温度分布を測定する温度測定手段と、
造形を制御する制御手段とを有し、
前記制御手段は、
前記運搬部材を移動して、前記第１容器から前記粉末材料を運び出し、さらに前記第３容器に運び入れて、前記粉末材料の薄層を形成し、残った前記粉末材料を前記第２容器に収納する工程と、
前記粉末材料の薄層を予備加熱する工程とを行わせ、
引き続き、前記温度測定手段により前記粉末材料の薄層表面の温度分布を測定する工程と、
測定した前記温度分布を基に、前記粉末材料の溶融温度よりも低くかつ所定の温度以上の温度範囲にある前記粉末材料の薄層の部分領域を特定する工程と、
スライスデータに基づき、前記部分領域に前記エネルギービームを照射して、溶融し固化する工程とを繰り返して、第１結合層を形成させる
ことを特徴とする粉末床溶融結合装置。
【０２４５】
（付記１４）
前記制御手段は、
前記第１結合層を形成させた後、前記運搬部材を移動して、前記第２容器から前記粉末材料を運び出し、さらに前記第３容器に運び入れて、前記第１結合層の上に前記粉末材料の薄層を形成し、残った前記粉末材料を前記第１容器に収納する工程と、
前記粉末材料の薄層を予備加熱する工程とを行わせ、
引き続き、前記温度測定手段により前記粉末材料の薄層表面の温度分布を測定する工程と、
測定した前記温度分布を基に、前記粉末材料の溶融温度よりも低くかつ所定の温度以上の温度範囲にある前記粉末材料の薄層の部分領域を特定する工程と、
スライスデータに基づき、前記部分領域に前記エネルギービームを照射して、溶融し固化する工程とを繰り返して、第２結合層を形成させる
ことを特徴とする付記１３に記載の粉末床溶融結合装置。
【０２４６】
（付記１５）
粉末材料を収納する第１容器と、
粉末材料を収納する第２容器と、
前記第１容器と前記第２容器の間に置かれ、前記粉末材料の薄層を形成する第３容器と、
前記第１容器と、前記第３容器と、前記第２容器との間を移動し、前記粉末材料を運ぶ運搬部材と、
前記粉末材料の薄層を加熱するエネルギービームを出射するエネルギービーム出射部と、
前記粉末材料の薄層を予備加熱する予備加熱手段と、
前記粉末材料の薄層の表面全体の温度分布を測定する温度測定手段と、
造形を制御する制御手段とを有し、
前記制御手段は、
前記運搬部材を移動させて、前記第１容器から運び出した前記粉末材料を前記第３容器に運び入れて、前記粉末材料の薄層を形成する工程と、
前記粉末材料の薄層を予備加熱する工程とを行わせ、
引き続き、前記温度測定手段により前記粉末材料の薄層表面の温度分布を測定する工程と、
測定した前記温度分布を基に、前記粉末材料の溶融温度よりも低くかつ所定の温度以上の温度範囲にある前記粉末材料の薄層の部分領域を特定する工程と、
スライスデータに基づき、前記部分領域に前記エネルギービームを照射して、溶融し固化する工程とを繰り返して、第１結合層を形成させ、
一方で、前記粉末材料の薄層を形成する工程の後、前記第１結合層を形成させる間に、前記運搬部材を移動し、前記粉末材料の薄層を形成した後に残った前記粉末材料を前記第２容器に収納し、次いで、前記第２容器から前記粉末材料を運び出して前記第３容器の手前まで運ばせる
ことを特徴とする粉末床溶融結合装置。
【０２４７】
（付記１６）
前記制御手段は、
前記第１結合層を形成させた後、前記運搬部材を移動させて、前記第３容器の手前まで運ばせた前記粉末材料を前記第３容器に運び入れて、前記第１結合層の上に前記粉末材料の薄層を形成する工程と、
前記粉末材料の薄層を予備加熱する工程とを行わせ、
引き続き、前記温度測定手段により前記粉末材料の薄層表面の温度分布を測定する工程と、
測定した前記温度分布を基に、前記粉末材料の溶融温度よりも低くかつ所定の温度以上の温度範囲にある前記粉末材料の薄層の部分領域を特定する工程と、
スライスデータに基づき、前記部分領域に前記エネルギービームを照射して、溶融し固化する工程とを繰り返して、第２結合層を形成させ、
一方で、前記第１結合層の上に前記粉末材料の薄層を形成する工程の後、前記第２結合層を形成させる間に、前記運搬部材を移動して、前記粉末材料の薄層を形成した後に残った前記粉末材料を前記第１容器に収納し、次いで、前記第１容器から前記粉末材料を運び出して前記第３容器の手前まで運ばせる
ことを特徴とする付記１５に記載の粉末床溶融結合装置。
【符号の説明】
【０２４８】
11, 51・・・薄層形成容器、11a, 51a・・・薄層形成容器の前縁、11b, 51b・・・薄層形成容器の後縁、11c, 51c・・・薄層形成容器の左縁、11d, 51d・・・薄層形成容器の右縁、12a, 52a・・・第１粉末材料収納容器、12b, 52b・・・第２粉末材料収納容器、13a, 53a・・・左側フランジ、13b, 53b・・・右側フランジ、14a, 14b, 54a, 54b・・・ヒータ（加熱手段）、15, 55・・パートテーブル（第１昇降台）、16, 18a, 18b・・・支持軸、17a・・・第１フィードテーブル（第２昇降台）、17b…第２フィードテーブル（第３昇降台）、19, 59…粉末材料、19a, 59a…粉末材料の薄層（又は、薄層）、19b, 59b…結合層、 20, 60・・・リコータ（粉末材料の運搬部材）、21, 61…レーザ光（エネルギービーム）、23…熱画像センサ（サーモグラフィ; 温度測定手段）、24…赤外線、101, 201…レーザ光出射部（エネルギービーム出射部）、102, 202…薄層形成部、103, 203…制御部（制御手段）、104…メモリ（記憶装置）、105…モニタ（画像表示装置）、106…キーボード、B0〜B6…正方形（分割領域の境界）、B10〜B16…分割領域の境界、C…薄層形成容器11内側の上面領域の中心、θ1〜θ4…温度。
【図１】
0006483551.tif 000002
【図２】
0006483551.tif 000003
【図３】
0006483551.tif 000004
【図４】
0006483551.tif 000005
【図５】
0006483551.tif 000006
【図６】
0006483551.tif 000007
【図７】
0006483551.tif 000008
【図８】
0006483551.tif 000009
【図９】
0006483551.tif 000010
【図１０】
0006483551.tif 000011
【図１１】
0006483551.tif 000012
【図１２】
0006483551.tif 000013
【図１３】
0006483551.tif 000014
【図１４】
0006483551.tif 000015
【図１５】
0006483551.tif 000016
【図１６】
0006483551.tif 000017
【図１７】
0006483551.tif 000018
【図１８】
0006483551.tif 000019
【図１９】
0006483551.tif 000020
【図２０】
0006483551.tif 000021
【図２１】
0006483551.tif 000022
【図２２】
0006483551.tif 000023
【図２３】
0006483551.tif 000024
【図２４】
0006483551.tif 000025
【図２５】
0006483551.tif 000026